"プリプレグであって、主として、A少なくとも1種の繊維状の支持体と、Bマトリクス材料としての、少なくとも1種の反応性のもしくは高反応性のポリウレタン組成物と、から構成され、前記ポリウレタン組成物が、主として、バインダーbとしての、イソシアネートに対して反応性の官能基を有するポリマーと、硬化剤aとしての、内部ブロック化されたおよび/またはブロック化剤でブロック化されたジイソシアネートもしくはポリイソシアネートとからの混合物を含有する前記プリプレグと、C前記プリプレグ上に前記ポリウレタン組成物Bによって固定化された少なくとも1種のシートと、から構成されるプリプレグ。マトリクス材料Bが、少なくとも40°CのTgを有する、請求項1に記載のプリプレグ。請求項1または2に記載のプリプレグであって、該プリプレグが、50超の、好ましくは50超から70までの、特に好ましくは50~65の繊維体積割合を有するか、または50未満の、好ましくは40未満の、特に好ましくは35未満の繊維体積割合を有することを特徴とする前記プリプレグ。請求項1から3までのいずれか1項に記載のプリプレグであって、熱可塑性プラスチックまたはその混合物もしくはコンパウンドを基礎とするシートもしくは多層シートが、特に熱可塑性ポリウレタンTPU、熱可塑性ポリオレフィンTPO、メタアクリルポリマー、ポリカーボネート、ポリアミド、ポリエーテルエステルアミド、ポリエーテルアミド、ポリフッ化ビニリデンからなるシートもしくは多層シートが、または金属被覆されたもしくは金属製のシートが含まれていることを特徴とする前記プリプレグ。請求項1から4までのいずれか1項に記載のプリプレグであって、0.2~10mmの厚さを、好ましくは0.5~4mmの厚さを有するシートが含まれていることを特徴とする前記プリプレグ。請求項1から5までのいずれか1項に記載のプリプレグであって、ヒドロキシル基、アミノ基およびチオール基を有するポリマーb、特に20~500mgKOH/gのOH価および250~6000g/molの平均分子量を有する、ポリエステル、ポリエーテル、ポリアクリレート、ポリカーボネートおよびポリウレタンが使用されることを特徴とする前記プリプレグ。請求項1から6までのいずれか1項に記載のプリプレグの製造のための直接溶融物含浸法であって、イソホロンジイソシアネートIPDI、ヘキサメチレンジイソシアネートHDI、ジイソシアナトジシクロヘキシルメタンH12MDI、2-メチルペンタンジイソシアネートMPDI、2,2,4-トリメチルヘキサメチレンジイソシアネート/2,4,4-トリメチルヘキサメチレンジイソシアネートTMDIおよび/またはノルボルナンジイソシアネートNBDI、特にIPDI、HDI、TMDIおよび/またはH12MDIイソシアヌレートも使用可能であるから選択されるジイソシアネートもしくはポリイソシアネートが、成分aのための出発化合物として使用されることを特徴とする前記方法。請求項1から6までのいずれか1項に記載のプリプレグであって、アセト酢酸エチルエステル、ジイソプロピルアミン、メチルエチルケトキシム、マロン酸ジエチルエステル、ε-カプロラクタム、1,2,4-トリアゾール、フェノールもしくは置換フェノールおよび/または3,5-ジメチルピラゾールから選択される外部ブロック化剤が、成分aのブロック化のために使用されることを特徴とする前記プリプレグ。請求項1から6および8のいずれか1項に記載のプリプレグであって、イソシアヌレート基およびε-カプロラクタムでブロック化されたイソシアネート構造を有するIPDI付加物が、成分aとして使用されることを特徴とする前記プリプレグ。請求項1から6ならびに8および9のいずれか1項に記載のプリプレグであって、反応性のポリウレタン組成物Bが、付加的な触媒を、好ましくはジブチルスズジラウレート、亜鉛オクトエート、ビスマスネオデカノエートおよび/または第三級アミンを、好ましくは1,4-ジアザビシクロ[2.2.2]オクタンを、0.001~1質量の量で含有することを特徴とする前記プリプレグ。請求項1から6ならびに8から10のいずれか1項に記載のプリプレグであって、主として、a少なくとも1種のウレットジオン基を有する硬化剤であって、脂肪族の、環式脂肪族のもしくは脂環式のウレットジオン基を含むポリイソシアネートとヒドロキシル基を有する化合物とからの重付加化合物を基礎とする硬化剤と、その際、該硬化剤は、40°Cを下回ると固体形で存在し、125°Cを上回ると液体形で存在し、5質量未満の遊離NCO含量を有し、3~25質量のウレットジオン含量を有する、b少なくとも1種のヒドロキシル基を有するポリマーであって、40°Cを下回ると固体形で存在し、125°Cを上回ると液体形で存在し、かつ20~200mgKOH/gのOH価を有するポリマーと、c任意に、少なくとも1種の触媒と、d任意に、ポリウレタン化学から公知の助剤および添加剤と、を含有し、こうして両方の成分aおよびbは、成分bのあらゆるヒドロキシル基に対して0.3~1個の、好ましくは0.45~0.55個の、成分aのウレットジオン基が割り当てられる比率で存在する、少なくとも1種の反応性のウレットジオン基を有するポリウレタン組成物Bからなるマトリクス材料が使用される前記プリプレグ。請求項1から9までのいずれか1項に記載のプリプレグであって、主として、a少なくとも1種のウレットジオン基を有する硬化剤と、b任意に、NCO基に対して反応性の官能基を有する少なくとも1種のポリマーと、c対イオンとしてのハロゲンイオン、水酸化物イオン、アルコレートイオンまたは有機もしくは無機の酸アニオンを有する第四級アンモニウム塩および/または第四級ホスホニウム塩から選択される少なくとも1種の触媒0.1~5質量とd以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有する、少なくとも1種の高反応性の粉末状のウレットジオン基を有するポリウレタン組成物Bが、マトリクス材料として使用されることを特徴とする前記プリプレグ。請求項1から9または12のいずれか1項に記載のプリプレグであって、主として、a脂肪族、環式脂肪族、または脂環式のウレットジオン基を有するポリイソシアネートとヒドロキシル基を有する化合物からの重付加化合物を基礎とする、少なくとも1種のウレットジオン基を有する硬化剤と、その際、前記硬化剤は40°Cを下回ると固体形で存在し、125°Cを上回ると液体形で存在し、かつ5質量未満の遊離NCO含量を有し、かつ3~25質量のウレットジオン含量を有する、b40°Cを下回ると固体形で存在し、125°Cを上回ると液体形で存在し、かつOH価が20~200mgKOH/gである少なくとも1種のヒドロキシ基を有するポリマーと、c対イオンとして、ハロゲンイオン、水酸化物イオン、アルコレートイオン、または有機もしくは無機の酸アニオンを有する第四級アンモニウム塩および/または第四級ホスホニウム塩から選択される少なくとも1種の触媒0.1~5質量と、d以下のd1少なくとも1種のエポキシド、および/またはd2少なくとも1種の金属アセチルアセトネートおよび/または第四級アンモニウムアセチルアセトネートおよび/または第四級ホスホニウムアセチルアセトネートから選択される少なくとも1種の助触媒0.1~5質量と、e任意に、ポリウレタン化学から公知の助剤および添加剤と、を含有し、こうして両方の成分aおよびbは、成分bのあらゆるヒドロキシ基に対して0.3~1個の、好ましくは0.6~0.9個の成分aのウレットジオン基が割り当てられる比率で存在する、少なくとも1種の高反応性の粉末状のウレットジオン基を有するポリウレタン組成物Bが、マトリクス材料として使用されることを特徴とする前記プリプレグ。請求項1から13までのいずれか1項に記載のプリプレグを、特にガラス繊維、炭素繊維またはアラミド繊維からなる繊維状の支持体と一緒に用いる使用。請求項1から14までのいずれか1項に記載のプリプレグの、複合材製造のための、ボート構造および船舶構造における、航空機および宇宙船技術における、自動車構造における、二輪車、好ましくは自動二輪車および自転車のための、自動車分野、建築、医療技術、スポーツ、電気産業および電子産業、エネルギー生成プラントにおける、例えば風力発電所での回転翼のための使用。請求項1から13までのいずれか1項に記載のプリプレグから製造された複合部材。"